내용 적 1 L 의 스테인 레스 제 교반기 부착 오토클레이브 ( 내압 10 MPa ) 에 , 탈기 한 후 , 불화 비닐리덴 ( 이하 VDF 로 줄인다 ) 96 g , 테트라플루오로에틸렌 ( 이하 TFE 로 줄인다 ) 84 g , 에틸 비닐에테르 ( 이하 EVE 로 줄인다 ) 14 . 9 g , 히드록시 부틸 비닐에테르 ( 이하 HBVE 로 줄인다 ) 52 . 2 g , 하 기 구조식 으로 표시 되 는 메타크릴 변성 실리콘 오일 A ( 수 평균 분자량 약 3500 ) 10 . 5 g , 아세트산 부틸 400 ml , 및 t - 부틸 퍼 옥시 피발 레이트 1 . 3 g 을 넣 고 , 교반 하 면서 내온 을 60 ℃ 로 높였 다 .